【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
強化繊維を含む繊維シートを接着して一体化する鉄筋コンクリート構造物の補強方法において、
（ａ）前記鉄筋コンクリート構造物の表面にシラン系含浸材を塗布する工程と、
（ｂ）前記シラン系含浸材が塗布された前記鉄筋コンクリート構造物の表面に、シランカップリング剤を含むプライマーを塗布してプライマー層を形成する工程と、
（ｃ）前記プライマー層が形成された前記鉄筋コンクリート構造物の表面に前記繊維シートを接着剤にて接着する工程と、
を有することを特徴とする鉄筋コンクリート構造物の補強方法。
【請求項２】
前記プライマーの前記シランカップリング剤の含有量は、０．１〜５．０重量％であることを特徴とする請求項１に記載の鉄筋コンクリート構造物の補強方法。
【請求項３】
前記プライマーは、更に、粉状フィラーを０．１〜１０重量％含むことを特徴とする請求項１又は２に記載の鉄筋コンクリート構造物の補強方法。
【請求項４】
前記シランカップリング剤は、主成分が下記一般式（I）で示され、
Ｙ−Ｓｉ−（ＯＸ）３                      （I）
ここで、
Ｙは有機材料と反応結合する有機官能基であり、
ＯＸは無機材料と反応する無機官能基である、
有機ケイ素化合物であることを特徴とする請求項１〜３のいずれかの項に記載の鉄筋コンクリート構造物の補強方法。
【請求項５】
前記有機官能基はアミノ基、メルカプト基、ビニル基、又は、エポキシ基であり、
前記無機官能基はアルコキシ基である、
ことを特徴とする請求項４に記載の鉄筋コンクリート構造物の補強方法。
【請求項６】
前記シランカップリング剤は、３−グリシドキシプロピルトリメトキシシラン、２−（３，４−エポキシシクロヘキシル）エチルトリメトキシシラン、３−グリシドキシプロピルメチルジメトキシシラン、３−グリシドキシプロピルメチルジエトキシシラン、又は、３−グリシドキシプロピルトリエトキシシランであることを特徴とする請求項１〜３のいずれかの項に記載の鉄筋コンクリート構造物の補強方法。
【請求項７】
前記シラン系含浸材は、成分Ａとして一般式（II）
Ｒ−ＳｉＲ１ｘ（Ｏ）ｙＲ２ｚ      （II）
［式中、
Ｒは、３〜２０個の炭素原子を有する直鎖状もしくは分枝鎖状のアルキル基を表し、
Ｒ１は、１〜４個の炭素原子を有する直鎖状もしくは分枝鎖状のアルキル基を表し、
Ｒ２は、１〜４個の炭素原子を有する直鎖状もしくは分枝鎖状のアルコキシ基を表すか、またはヒドロキシ基を表し、その際、基Ｒ２は、同じか、または異なっていてもよく、
ｘは、０、１または２であり、
ｙは、０．０〜１．５であり、
ｚは、０、１、２または３であり、かつ
（ｘ＋２ｙ＋ｚ）＝３である］のオルガノシランまたはオルガノシロキサンを少なくとも１種またはこれらの混合物、および成分Ｄとして、ＨＯ−ＣＨ２−ＣＨ２−Ｎ（ＣＨ３）２またはＨＯ−ＣＨ２−ＣＨ２−Ｎ（Ｃ２Ｈ５）２またはこれらの混合物を含有し、かつ成分Ａと成分Ｄとは、１：１〜２６．２：１のモル比で含有されていることを特徴とする請求項１〜５のいずれかの項に記載の鉄筋コンクリート構造物の補強方法。
【請求項８】
前記シラン系含浸材は、成分Ａとして、ｎ−Ｃ３Ｈ７Ｓｉ（ＯＣＨ３）３、ｎ−Ｃ３Ｈ７Ｓｉ（ＯＣ２Ｈ５）３、ｉ−Ｃ３Ｈ７Ｓｉ（ＯＣＨ３）３、ｉ−Ｃ３Ｈ７Ｓｉ（ＯＣ２Ｈ５）３、ｎ−Ｃ４Ｈ９Ｓｉ（ＯＣＨ３）３、ｎ−Ｃ４Ｈ９Ｓｉ（ＯＣ２Ｈ５）３、ｉ−Ｃ４Ｈ９Ｓｉ（ＯＣＨ３）３、ｉ−Ｃ４Ｈ９Ｓｉ（ＯＣ２Ｈ５）３、ｎ−Ｃ５Ｈ１１Ｓｉ（ＯＣＨ３）３、ｎ−Ｃ５Ｈ１１Ｓｉ（ＯＣ２Ｈ５）３、ｉ−Ｃ５Ｈ１１Ｓｉ（ＯＣＨ３）３、ｉ−Ｃ５Ｈ１１Ｓｉ（ＯＣ２Ｈ５）３、ｎ−Ｃ６Ｈ１３Ｓｉ（ＯＣＨ３）３、ｎ−Ｃ６Ｈ１３Ｓｉ（ＯＣ２Ｈ５）３、ｉ−Ｃ６Ｈ１３Ｓｉ（ＯＣＨ３）３、ｉ−Ｃ６Ｈ１３Ｓｉ（ＯＣ２Ｈ５）３、ｎ−Ｃ８Ｈ１７Ｓｉ（ＯＣＨ３）３、ｎ−Ｃ８Ｈ１７Ｓｉ（ＯＣ２Ｈ５）３、ｉ−Ｃ８Ｈ１７Ｓｉ（ＯＣＨ３）３、ｉ−Ｃ８Ｈ１７Ｓｉ（ＯＣ２Ｈ５）３、ｎ−Ｃ１０Ｈ２１Ｓｉ（ＯＣＨ３）３、ｎ−Ｃ１０Ｈ２１Ｓｉ（ＯＣ２Ｈ５）３、ｉ−Ｃ１０Ｈ２１Ｓｉ（ＯＣＨ３）３、ｉ−Ｃ１０Ｈ２１Ｓｉ（ＯＣ２Ｈ５）３、ｎ−Ｃ１６Ｈ３３Ｓｉ（ＯＣＨ３）３、ｎ−Ｃ１６Ｈ３３Ｓｉ（ＯＣ２Ｈ５）３、ｉ−Ｃ１６Ｈ３３Ｓｉ（ＯＣＨ３）３、ｉ−Ｃ１６Ｈ３３Ｓｉ（ＯＣ２Ｈ５）３または前記のアルキルアルコキシシラン１種以上からなる部分縮合物または前記のアルキルアルコキシシランからなる混合物、部分縮合物からなる混合物またはアルキルアルコキシシランと部分縮合物とからなる混合物を含有することを特徴とする請求項７に記載の鉄筋コンクリート構造物の補強方法。
【請求項９】
前記シラン系含浸材は、成分Ｃとしてジノニルナフタリンスルホン酸またはこれらのアルカリ土類金属塩またはこれらの混合物を含有することを特徴とする請求項７又は８に記載の鉄筋コンクリート構造物の補強方法。
【請求項１０】
前記シラン系含浸材は、成分Ａに対して成分Ｃを０〜５０質量％の量で含有することを特徴とする請求項９に記載の鉄筋コンクリート構造物の補強方法。
【請求項１１】
前記シラン系含浸材は、成分Ａに対して成分Ｃを０．０１〜１０質量％の量で含有することを特徴とする請求項１０に記載の鉄筋コンクリート構造物の補強方法。
【請求項１２】
前記シラン系含浸材は、成分Ａに対して成分Ｃを０．５〜５質量％の量で含有することを特徴とする請求項１１に記載の鉄筋コンクリート構造物の補強方法。
【請求項１３】
前記シラン系含浸材は、付加的な成分として、ジイソトリデシルアジペート、鉱油、ベンジン炭化水素、アルコール、レオロジー助剤、増粘剤またはこれらの混合物を含有することを特徴とする請求項７〜１２のいずれかの項に記載の鉄筋コンクリート構造物の補強方法。
【請求項１４】
前記（ｂ）工程にて使用する接着剤は、常温硬化型エポキシ樹脂、エポキシアクリレート樹脂、アクリル樹脂、ＭＭＡ樹脂、ビニルエステル樹脂、不飽和ポリエステル樹脂、又は、光硬化型樹脂であることを特徴とする請求項１〜１３のいずれかの項に記載の鉄筋コンクリート構造物の補強方法。
【請求項１５】
前記（ｂ）工程にて使用する接着剤は、常温硬化型エポキシ樹脂とされ、このエポキシ樹脂接着剤は、主剤、硬化剤の２成分型により提供され、
（i）主剤：主成分としてエポキシ樹脂を含み、接着増強付与剤として、必要に応じてシランカップリング剤等を含むものを使用する。
（ii）硬化剤：主成分としてアミン類を含み、主剤のエポキシ樹脂：硬化剤の各々のアミン当量比は１：１である。
組成とされることを特徴とする請求項１〜１４のいずれかの項に記載の鉄筋コンクリート構造物の補強方法。
【請求項１６】
前記繊維シートは、一方向に引き揃えた連続した強化繊維を互いに線材固定材にて固定した繊維シートであることを特徴とする請求項１〜１５のいずれかの項に記載の鉄筋コンクリート構造物の補強方法。
【請求項１７】
前記繊維シートは、連続した強化繊維に樹脂が含浸され、前記樹脂が硬化された繊維シートであることを特徴とする請求項１６に記載の鉄筋コンクリート構造物の補強方法。
【請求項１８】
前記繊維シートは、強化繊維にマトリクス樹脂が含浸され、硬化された連続した繊維強化プラスチック線材を複数本、長手方向にスダレ状に引き揃え、線材を互いに線材固定材にて固定した繊維シートであることを特徴とする請求項１〜１５のいずれかの項に記載の鉄筋コンクリート構造物の補強方法。
【請求項１９】
前記繊維シートは、前記繊維強化プラスチック線材間に樹脂が含浸され、前記樹脂が硬化された繊維シートであることを特徴とする請求項１８に記載の鉄筋コンクリート構造物の補強方法。
【手続補正２】
【補正対象書類名】明細書
【補正対象項目名】００４０
【補正方法】変更
【補正の内容】
【００４０】
具体例３
更には、図４及び図５に示すように、繊維シート１としては、マトリクス樹脂Ｒｆが含浸され硬化された細径の連続した繊維強化プラスチック線材２を複数本、長手方向にスダレ状に引き揃え、各線材２を互いに線材固定材３にて固定した繊維シート１Ｃを使用することもできる。
【手続補正３】
【補正対象書類名】明細書
【補正対象項目名】００９５
【補正方法】変更
【補正の内容】
【００９５】
本発明では、詳しくは後述するが、接着剤１０５として、通常、エポキシ樹脂が広く使用されることから、限定されるものではないが、プライマー１０３としては、エポキシ樹脂系プライマーが好ましく、従って、有機官能基（Ｙ）として、エポキシ基を有するエポキシシラン系シランカップリング剤が好適に使用される。
【手続補正４】
【補正対象書類名】明細書
【補正対象項目名】０１０４
【補正方法】変更
【補正の内容】
【０１０４】
（第４工程）
図７（ｄ）、（ｅ）に示すように、鉄筋コンクリート構造物の被補強面１０１にプライマー１０３を塗布することにより、被補強面１０１にプライマー層１０４が形成されると、このプライマー層１０４の上に接着剤１０５を塗布し、この面に、繊維シート１を押し付けて補強対象コンクリート構造物１００の表面１０１に接着する。
【手続補正５】
【補正対象書類名】明細書
【補正対象項目名】０１２８
【補正方法】変更
【補正の内容】
【０１２８】
炭素繊維シート１を供試体１００Ｔに接着後、２２日間常温（２３℃）にて静置養生し、試験に供した。せん断付着試験の結果を下記表２に示す。全ての供試体１００Ｔでコンクリートかぶり部が炭素繊維シートに付着した状況で試験を終了した。これらは正常な剥離破壊状況と判断される。供試体１００Ｔの剥離破壊状況を図１０（１）〜（６）に示す。